(57)【要約】【課題】  光学シートへ、均一な線幅でバリが発生しにくく、極狭いピッチでストライプ状の遮光層を解像性よく転写することができる遮光層転写シート及びそれを用いたレンズシートを提供する。【解決手段】  一方の面に複数のレンズが形成されたレンズシート２０の、他方の面に紫外線硬化型粘着層２５を形成し、該紫外線硬化型粘着層へ前記レンズ側より、垂直な平行光を露光することで、前記レンズで集光された部分だけ紫外線硬化型粘着層を硬化させて粘着力を消失させた後に、非露光部で粘着力が保持されている紫外線硬化型粘着層の粘着部分２５Ｂへ、遮光層１３を転写する遮光層転写シートにおける、基材フィルム１１の一方の面に遮光層１３を設けてなり、該遮光層が少なくとも遮光性顔料とアクリル系樹脂を含み、さらに、該アクリル系樹脂の分子量が１５０００〜４００００であることを特徴とする。【選択図】  図１
2005128269.tif 000002
【特許請求の範囲】
【請求項１】
一方の面に複数のレンズが形成されたレンズシートの、他方の面に紫外線硬化型粘着層を形成し、該紫外線硬化型粘着層へ前記レンズ側より、垂直な平行光を露光することで、前記レンズで集光された部分だけ紫外線硬化型粘着層を硬化させて粘着力を消失させた後に、非露光部で粘着力が保持されている紫外線硬化型粘着層の粘着部分へ、遮光層を転写する遮光層転写シートにおける、基材フィルムの一方の面に遮光層を設けてなる遮光層転写シートにおいて、前記遮光層が少なくとも遮光性顔料とアクリル系樹脂を含むことを特徴とする遮光層転写シート。
【請求項２】
上記アクリル系樹脂のゲルパーミェーションクロマトグラフィー法による質量平均分子量が、１５０００〜４００００であるを特徴とする請求項１記載の遮光層転写シート。
【請求項３】
上記基材フィルムがポリエチレンテレフタレートであり、かつ、基材フィルムの遮光層面がコロナ処理されてなることを特徴とする請求項１〜２のいずれかに記載の遮光層転写シート。
【請求項４】
一方の面に複数のレンズが形成されたレンズシートの、他方の面に紫外線硬化型粘着層を形成し、該紫外線硬化型粘着層へ前記レンズ側より、垂直な平行光を露光することで、前記レンズで集光された部分だけ紫外線硬化型粘着層を硬化させて粘着力を消失させた後に、非露光部で粘着力が保持されている紫外線硬化型粘着層の粘着部分へ、請求項１〜３のいずれかに記載の遮光層転写シートの遮光層を転写してなることを特徴とするレンズシート。
【請求項５】
一方の面に複数のレンズが形成されたレンズシートの、他方の面に紫外線硬化型粘着層を形成し、この紫外線硬化型粘着層の粘着部分へ、請求項１〜３のいずれかに記載の遮光層転写シートの遮光層を転写してなることを特徴とするレンズシート。
【請求項６】
非露光部で粘着力が保持されている紫外線硬化型粘着層の粘着部分へ転写されてなる上記遮光層において、該遮光層の少なくとも１つの、隣り合う２点間距離が０．２ｍｍ未満であることを特徴とする請求項４〜５のいずれかに記載のレンズシート。
【発明の詳細な説明】
【技術分野】
【０００１】
本発明は、遮光層転写シートに関し、さらに詳しくは、透過型スクリ−ンなどのレンズシートへ遮光層を形成するための遮光層転写シートに関するものである。
【０００２】
本明細書において、配合を示す「比」、「部」、「％」などは特に断わらない限り質量基準であり、「／」印は一体的に積層されていることを示す。
また、「ＰＥＴ」は「ポリエチレンテレフタレート」、「ＯＰＰ」は「ニ軸延伸ポリプロピレン」、及び「ＧＰＣ」は「ゲルパーミェーションクロマトグラフィー」、の略語、機能的表現、通称、又は業界用語である。
【背景技術】
【０００３】
（技術の背景）  透過型スクリーンには、種々の光学シートが提案されており、特にプロジェクションテレビ用の透過型スクリーン用拡散シートにおいては、その表面をレンズ形状に加工することが行われている。プロジェクションテレビ用の透過型スクリーンは、通常、透明ないし半透明の材料から形成されたフレネルレンズシートとレンチキュラーレンズシートとが、そのレンズ表面が対向するように構成され、該レンチキュラーレンズシートは一方の面をレンチキュラー形状に、他方の面はスクリーンのコントラストを向上させるために、外光を吸収するストライプ状の遮光層を設けることが行われている。
近年、表示画像の品質の向上、及びテレビの大型化が進み、高精細な画像が得られる光学シートが求められている。
透過型スクリーンでは、レンズのファイン化が求められ、レンチキュラーレンズが狭ピッチ化され、該ピッチ間の遮光層も狭ピッチした高精細タイプとなってきている。
このために、透過型スクリーンに用いる遮光層転写シートは、均一な線幅で、バリが発生しにくく、極狭いピッチでストライプ状の転写ができる遮光層が形成できる高精細タイプ、かつ軽量で耐久性の優れ、さらに、低コストに製造できることが求められている。
【０００４】
（先行技術）従来、透過型スクリーン用拡散シートは、透明ないし半透明の材料から形成されたシートの片方の面をレンチキュラー形状に加工するとともに、シートのもう片方の面にはストライプ状の遮光層を設けるものが知られている（例えば、特許文献１〜４参照。）。これらいずれの転写シート（本発明の遮光層転写シート）としては、ポリエチレンテレフタレートへ転写インキ（黒色）層（本発明の遮光層）を設けたものである。しかしながら、遮光層のピッチが０．４ｍｍと大きく、また遮光層の材料物性や転写性については、記載も示唆もされていない。
【０００５】
【特許文献１】特開２０００−３３８６０６号公報
【特許文献２】特開２００１−２０９１３１号公報
【特許文献３】特開２００２−１７４８５９号公報
【特許文献４】特開２００２−３０３７０９号公報
【発明の開示】
【発明が解決しようとする課題】
【０００６】
そこで、本発明はこのような問題点を解消するためになされたものである。その目的は、遮光層が少なくとも遮光性顔料とアクリル系樹脂を含み、該アクリル系樹脂の分子量が１５０００〜４００００であるようにすることで、均一な線幅で、バリが発生しにくく、極狭いピッチでストライプ状の遮光層を解像性よく転写することができる遮光層転写シート及びそれを用いたレンズシートを提供することである。
【課題を解決するための手段】
【０００７】
上記の課題を解決するために、請求項１の発明に係わる遮光層転写シートは、一方の面に複数のレンズが形成されたレンズシートの、他方の面に紫外線硬化型粘着層を形成し、該紫外線硬化型粘着層へ前記レンズ側より、垂直な平行光を露光することで、前記レンズで集光された部分だけ紫外線硬化型粘着層を硬化させて粘着力を消失させた後に、非露光部で粘着力が保持されている紫外線硬化型粘着層の粘着部分へ、遮光層を転写する遮光層転写シートにおける、基材フィルムの一方の面に遮光層を設けてなる遮光層転写シートにおいて、前記遮光層が少なくとも遮光性顔料とアクリル系樹脂を含むように、したものである。
請求項２の発明に係わる遮光層転写シートは、上記アクリル系樹脂のゲルパーミェーションクロマトグラフィー法による質量平均分子量が、１５０００〜４００００であるように、したものである。
請求項３の発明に係わる遮光層転写シートは、上記基材フィルムがポリエチレンテレフタレートであり、かつ、基材フィルムの遮光層面がコロナ処理されてなるように、したものである。
請求項４の発明に係わるレンズシートは、一方の面に複数のレンズが形成されたレンズシートの、他方の面に紫外線硬化型粘着層を形成し、該紫外線硬化型粘着層へ前記レンズ側より、垂直な平行光を露光することで、前記レンズで集光された部分だけ紫外線硬化型粘着層を硬化させて粘着力を消失させた後に、非露光部で粘着力が保持されている紫外線硬化型粘着層の粘着部分へ、請求項１〜３のいずれかに記載の遮光層転写シートの遮光層を転写してなるように、したものである。
請求項５の発明に係わるレンズシートは、一方の面に複数のレンズが形成されたレンズシートの、他方の面に紫外線硬化型粘着層を形成し、この紫外線硬化型粘着層の粘着部分へ、請求項１〜３のいずれかに記載の遮光層転写シートの遮光層を転写してなるように、したものである。
請求項５の発明に係わるレンズシートは、非露光部で粘着力が保持されている紫外線硬化型粘着層の粘着部分へ転写されてなる上記遮光層において、該遮光層の少なくとも１つの、隣り合う２点間距離が０．２ｍｍ未満であるように、したものである。
【発明の効果】
【０００８】
請求項１の本発明によれば、均一な線幅でストライプ状の転写ができる遮光層が形成できる高精細タイプ、かつ軽量で耐久性の優れ、さらに、低コストに製造できる遮光層転写シートが提供される。
請求項２の本発明によれば、均一な線幅で、バリが発生しにくく、極狭いピッチでストライプ状の転写ができる遮光層が形成できる高精細タイプな遮光層転写シートが提供される。
請求項３の本発明によれば、均一な線幅で、極狭いピッチでストライプ状の遮光層の転写が、高い信頼性で形成できる遮光層転写シートが提供される。
請求項４〜５の本発明によれば、軽量で耐久性に優れ、また低コストに製造でき、かつ、均一な線幅、極狭いピッチのストライプ状の遮光層が形成された高精細なレンズシートが提供される。
請求項６の本発明によれば、解像性の高いストライプ状の遮光層を有するレンズシートが提供される。
【発明を実施するための最良の形態】
【０００９】
以下、本発明の実施形態について、図面を参照しながら、詳細に説明する。
図１は、本発明の遮光層転写シートの断面図である。
図２は、本発明の遮光層転写シートを用いた光学シートを製造するフロー図である。
【００１０】
（基本の物）  本発明の遮光層転写シート１０は、図１に図示するように、遮光層転写シート基材１１へ、直接又は他の層を介して、遮光層１３が積層されたものである。遮光層転写シート基材１１と遮光層１３との間は、適度な密着力があり、該密着力より強い力で剥離されると、遮光層のみが剥離できる。
【００１１】
（基本の方法）  本発明の遮光層転写シート１０を用いた製造方法は、図２に図示するように、（Ａ）レンズシート基材２１へ、複数のレンズ２３を形成する工程と、（Ｂ）該レンズシート基材２１のレンズ２３と反対面へ、セパレータ２７とを有する紫外線硬化型粘着層２５を積層する工程と、（Ｃ）該積層体のレンズ２３側より、垂直な紫外線の平行光を露光する工程と、（Ｄ）セパレータを剥離する工程と、（Ｅ）セパレータが剥離されて、露出した紫外線硬化型粘着層２５面と、遮光層転写シート１０の遮光層１３面とを積層する工程と、（Ｆ）遮光層転写シート１０を剥離する工程と、からなる。このようにして、レンズで集光されない非露光部で、粘着力が保持されている紫外線硬化型粘着層２５Ｂの粘着部分へ、遮光層が転写される。
【００１２】
（方法、材料）  本発明の遮光層転写シート１０、及びそれを用いた製造方法について、材料も含めて説明する。
（Ａ工程）レンズシート基材２１へ、複数のレンズ２３を形成する工程
【００１３】
（レンズシート基材）レンズシート基材２１は、光学用シートの基材として必要な特性、例えば透明性、強度、耐久性等を有していれば、各種の熱可塑性樹脂および熱硬化性樹脂を用いて構成することができる。ここで、本発明で使用できる熱可塑性樹脂の具体例として、特に好ましいものは、ポリエチレンテレフタレート（ＰＥＴ）、ポリスチレン（ＰＳ）、ポリカーボネート（ＰＣ）、ポリメチルメタクリレート（ＰＭＭＡ）、ポリ塩化ビニル（ＰＶＣ）、ポリエチレン（ＰＥ）、四フッ化エチレン（ＰＴＦＥ）等である。
このレンズシート基材２１の厚さは、０．０１５〜０．２９ｍｍ、好ましくは０．０５〜０．１５ｍｍである。
【００１４】
（レンズと形成）レンズ２３は、レンチキュラーレンズ機能を有する層であり、上記レンズシート基材２１に積層して形成された熱可塑性樹脂層、又は電離放射線硬化樹脂からなる賦形化表面を有する。
該熱可塑性樹脂としては、透明性、強度および耐久性が良好で、レンズシート基材２１との積層および賦形化する際の安定性、操作性が良好で、所定の光学的機能が得られるものが適用できる。具体的には、ＪＩＳ−Ｋ７１２１に準拠した融解温度（Ｔｍ）が５０〜２００℃、好ましくは１２０〜１７０℃、の熱可塑性性樹脂が例示でき、例えば、ポリスチレン（ＰＳ）、ポリカーボネート（ＰＣ）、ポリメチルメタクリレート（ＰＭＭＡ）、ポリ塩化ビニル（ＰＶＣ）、ポリエチレン（ＰＥ）、四フッ化エチレン（ＰＴＦＥ）である。
【００１５】
該熱可塑性樹脂を、予め熱可塑性樹脂をペレット状にし溶融して、鏡像関係にあるレンズ形状を有する版胴面とレンズシート基材２１にとの間に、走行狭持し、加圧冷却すればよい。例えば、熱可塑性樹脂に他の資材（例えば、光拡散剤、着色剤等）を混合する場合や、二種以上の熱可塑性樹脂を用いる場合など、予め調製しておいたペレット同士を混合・溶融することによって、あるいは溶融した樹脂中にペレットを混合・溶融することによって、各成分の混合を良好に行うことが可能である。これにより、各混合成分の比重の差が大きい場合や、樹脂粘度が比較的高い場合であっても、混合を良好に行うことができる。よって、より高品質の光学用シートを、安定的かつ経済的に製造することが可能とできる。なお、本明細書でいう鏡像関係とは、賦型後の熱可塑性樹脂の熱収縮などの機能に影響のない範囲の違いは許容するものとする。
【００１６】
電離放射線硬化樹脂は、ポリエステル（メタ）アクリレート、ウレタン（メタ）アクリレート、エポキシ（メタ）アクリレートなどの多官能（メタ）アクリレートプレポリマー、トリメチロールプロパントリ（メタ）アクリレート、ジペンタエリスリトールヘキサ（メタ）アクリレート等の多官能（メタ）アクリレート単量体等を単独、或いは２種以上混合し、必要に応じて、光増感剤、反応性モノマー、及び可塑剤などを混入させたものを塗工し、これを、熱又は電離放射線で硬化させる。電離放射線としては、電子線（ＥＢ）、又は紫外線（ＵＶ）などが使用できる。
【００１７】
レンズを賦型する方法としては、鏡像関係にあるレンズ形状を有する版胴へ塗布しＵＶで硬化して後に剥離して表面に凹凸を転写したり、鏡像関係にあるレンズ形状を有する賦型フィルムへ塗布しＵＶで硬化して後に剥離して表面に凹凸を転写したり、する公知のものが適用できる。レンズ２３の厚さは、０．０１〜０．３ｍｍ、好ましくは０．０５〜０．２ｍｍである。透過型スクリーンの場合のレンズ形状としては、複数並んだ微細な蒲鉾型のレンチキュラーレンズである。
【００１８】
（Ｂ工程）該レンズシート基材２１のレンズ２３と反対面へ、セパレータ２７とを有する紫外線硬化型粘着層２５を積層する工程
【００１９】
（セパレータ）セパレータ（剥離紙、セパ紙、セパレート紙とも呼ばれる）は、公知のセパラータ２７でよく、、上質紙・コート紙・含浸紙・プラスチックフィルムなどの基材の片面に離型層を有している。該離型層としては、離型性を有する材料であれば、特に限定されないが、例えば、シリコーン樹脂、有機樹脂変性シリコーン樹脂、フッ素樹脂、アミノアルキド樹脂、ポリエステル樹脂などがある。
【００２０】
（セパ紙の離型層の剥離力）離形層の剥離力は、粘着剤テープに対し、１〜２０００ｍＮ／ｃｍ程度、さらに１００〜１０００ｍＮ／ｃｍであることが好ましい。離形層の剥離力が１ｍＮ／ｃｍ未満の場合は、粘着シートや被粘着材との剥離力が弱く、剥がれたり部分的に浮いたりする。また、２０００ｍＮ／ｃｍより大きい場合は、離形層の剥離力が強く、剥離しにくい。安定した離形性や加工性の点で、ポリジメチルシロキサンを主成分とする付加及び／又は重縮合型の剥離紙用硬化型シリコーン樹脂が好ましい。
【００２１】
（紫外線硬化型粘着層）  紫外線硬化型粘着層２５としては、紫外線の照射（露光）を受ける前は粘着力を有し、紫外線の照射を受けた後には、非粘着性となるものであれば、特に限定されず、例えばカチオン系樹脂材料に紫外線吸収剤を配合したものが好ましい。
【００２２】
（形成法）該紫外線硬化型粘着剤を、必要に応じて、溶媒又は熱で軟化又は溶融して、セパレータの離型層２７面へ、ロールコート、コンマコート、バーコートなどの公知の塗布方法で塗布し乾燥して、紫外線硬化型粘着層２５を形成して積層体とすればよい。紫外線硬化型粘着層２５の粘着力のために、ハンドリングしにくいので、紫外線硬化型粘着層２５の両面にセパレータを設けてもよい。
【００２３】
該積層体の紫外線硬化型粘着層２５面へ、レンズシート基材２１のレンズ２３と反対面と積層する。両面にセパレータがある場合には、予め一方を剥離しておけばよい。積層方法としては、２つの定盤又はロール間で、加熱又は加熱せず、間欠又は連続的（ロールツーロールという）に狭持し加圧すればよい。
【００２４】
（Ｃ工程）該積層体のレンズ２３側より、垂直な紫外線の平行光を露光する工程
【００２５】
（露光）該積層体は、セパレータ２７／紫外線硬化型粘着層２５／レンズシート基材２１／レンズ２３から構成されており、レンズ２３側より垂直な紫外線の平行光を照射すると、レンズ２３でレンズとレンズの間へ集光されて露光される。なお、図２（Ｃ）において、平行光のレンズによる集光の状況は、作図の都合上レンズ１つを示してしるが、他のレンズも同様である。
紫外線の光源としては、特に限定されず、公知の水銀灯、高圧水銀灯、超高圧水銀灯、メタルハライドなどの紫外光源が適用でき、その照射量としては２５〜２５０ｍｊ／ｃｍ2程度である。
【００２６】
該露光部は、レンズで集光された部分で、紫外線硬化型粘着層２５が紫外線で硬化されて、粘着力を消失し、非粘着化した紫外線硬化型粘着層２５Ａとなる。
また、レンズ面に頂部に対応する部分は、露光されない非露光部となり、該非露光部は粘着力が保持されたままの状態で、粘着力保持の紫外線硬化型粘着層２５Ｂとなる。
【００２７】
（Ｄ工程）セパレータを剥離する工程
【００２８】
（剥離）次に、セパレータ２７を剥離し、非粘着化した紫外線硬化型粘着層２５Ａと、粘着力保持の紫外線硬化型粘着層２５Ｂからなる紫外線硬化型粘着層２５面を露出させる。
【００２９】
（Ｅ工程）セパレータが剥離されて、露出した紫外線硬化型粘着層２５面と、遮光層転写シート１０の遮光層１３面とを積層する工程
【００３０】
（遮光層転写シート）  本発明の遮光層転写シート１０は、図１に図示するように、遮光層転写シート基材１１へ、直接又は他の層を介して、遮光層１３が積層されたものである。  遮光層転写シート基材１１としては、機械的強度に優れ、耐熱性、耐薬品性、耐溶剤性、屈曲性などがあれば、種々の材料が適用できる。例えば、ポリエチレンテレフタレ−ト、ポリブチレンテレフタレ−ト、ポリエチレンナフタレ−ト、ポリエチレンテレフタレート‐イソフタレート共重合体、テレフタル酸‐シクロヘキサンジメタノール‐エチレングリコール共重合体などのポリエステル系樹脂、セルロース系フィルム、ポリアミド系樹脂、ポリオレフィン系樹脂、アクリル系樹脂、ビニル系樹脂、スチレン系樹脂、ポリカ−ボネ−トなどが適用できる。
【００３１】
該遮光層転写シート基材１１は、これら樹脂を主成分とする共重合樹脂、または、混合体（アロイでを含む）、若しくは複数層からなる積層体であっても良い。また、延伸フィルムでも、未延伸フィルムでも良いが、強度を向上させる目的で一軸方向または二軸方向に延伸したフィルムが好ましい。樹脂フィルムは、必要に応じて、充填剤、可塑剤、帯電防止剤などの添加剤を加えても良い。
該遮光層転写シート基材１１の厚さは、通常は５μｍ〜２００μｍが適用でき、１０μｍ〜１００μｍが好適である。厚さが５μｍ未満であると機械的強度が不足する。
【００３２】
遮光層転写シート基材１１面へ、遮光層１３との密着性を調整するために、必要に応じて、例えば、コロナ放電処理、オゾン処理、酸素ガス若しくは窒素ガス等を用いた低温プラズマ処理、グロ−放電処理、又は化学薬品などによる処理、プライマ−コ−ト、アンダ−コ−ト、アンカ−コ−トなどによるコーティング処理、シリコーン系樹脂、セルロース系樹脂、メラミン系樹脂による剥離調整層などを任意に形成又は処理して、表面処理層を設けてもよい。
【００３３】
処理のロールツーロール作業による生産性、処理度合を調整できる容易性の点から、コロナ処理が好ましい。該コロナ処理は公知のコロナ処理でよく、その処理度としては、ＪＩＳ  Ｋ−６７６８に準拠する表面濡れ性で０．４５〜０．７６ｍＮ（４５〜７６ｄｙｎｅ／ｃｍ）程度でよい。この範囲未満では密着力が不足し、箔落ちしやすく、この範囲を超えても密着力は過剰であり、処理コストが増加する。
【００３４】
（遮光層）遮光層１３は、少なくとも遮光性顔料とアクリル系樹脂からなるバインダを含んでいる。
（アクリル系樹脂）遮光層１３の材料としては、熱硬化性樹脂、反応型樹脂、電子線（ＥＢ）硬化型樹脂、紫外線（ＵＶ）硬化型樹脂、可視光線硬化型樹脂では、膜切れが悪く、高精細、即ち高解像度な転写性が劣るので、熱可塑性樹脂が好ましい。
熱可塑性樹脂としては、塩化ビニル系樹脂、アクリル系樹脂、ポリエステル樹脂、ウレタン系樹脂、アミド系樹脂、セルロース系樹脂など多くの樹脂がある。しかしながら、本発明者らの、鋭意、研究の結果、遮光層１３の材料樹脂（バインダともいう）としては（メタ）アクリレート樹脂、ポリブチル（メタ）アクリレート樹脂、又はアクリル酸エステルアクリロニトリル共重合体などのアクリル系樹脂が好ましく、ポリメチルメタアクリレート樹脂がより好ましい。
【００３５】
さらに、驚くべきことに、質量平均分子量が１５０００〜４００００であるアクリル系樹脂を用いることである。この範囲未満では均一な遮光層が得がたく膜切れ性が悪く、高精細な転写ができず、また耐熱性が低いので耐久性に劣る。また、この範囲を超えると膜強度が強くバリが発生したり、また明確なストライプ状が得られず転写性が低下し、遮光層間の距離が微小な高精細（解像性が良いともいう）な転写が安定してできない。
【００３６】
質量平均分子量が１５０００〜４００００のアクリル系樹脂を用いることで、非露光部で粘着力が保持されている紫外線硬化型粘着層の粘着部分へ、転写した遮光層でもバリが発生しにくく、膜切れがよいので、少なくとも１つの、隣り合う遮光層の２点間距離が０．２ｍｍ未満であるような高精細な転写ができるのである。本明細書でいう分子量とは、ゲルパーミェーションクロマトグラフィー（ＧＰＣ法）で測定した質量平均分子量（Ｍｗ）である。
【００３７】
（遮光性顔料）遮光性顔料としては遮光性があればよく、特に限定されないが、カーボンブラックが好ましい。
【００３８】
（遮光層の形成）上記のアクリル系樹脂、遮光性顔料、及び必要に応じて機能に影響のない範囲で分散剤、可塑剤、帯電防止剤などの添加剤を加えて、溶剤などで稀釈して低粘度の組成物（インキ）とし、塗布し乾燥して層を形成する。塗布方法としては、ロールコート、リバースロールコート、グラビアコート（グラビア印刷）、グラビアリバースコート、コンマコート、又はスクリーン印刷などの公知の印刷又は塗布法で形成すればよい。
【００３９】
（積層法）上記のようにして作成した本発明の遮光層転写シート１０を、前工程で露出した紫外線硬化型粘着層２５面へ積層する。積層は、通常ロールラミネーターで行う。レンズシート２０と遮光層転写シート１０を別々に走行させ、レンズシート２０露出した紫外線硬化型粘着層２５面と遮光層転写シート１０の遮光層１３面とを相対させて、２本のロール間に狭時し、加圧して積層する。走行速度は０．１〜５０ｍ／分程度、ロール温度は６０〜１００℃程度、加圧力は１００〜５０００Ｎ／ｃｍ2程度である。
【００４０】
（Ｆ工程）遮光層転写シート１０を剥離する工程
【００４１】
（剥離）上記でラミネート積層した積層体から、遮光層転写シート１０のみを剥離し除去すると、遮光層１３が粘着力保持の紫外線硬化型粘着層２５Ｂ部分はレンズシート２０へ粘着し残留して転写されるが、非粘着化した紫外線硬化型粘着層２５Ａ部分は遮光層転写シート１０へ付着（密着）したまま除去される。粘着力保持の紫外線硬化型粘着層２５Ｂ部分は高精細なレンチキュラーレンズに対応した高精細なストライプ状であり、該ストライプに転写された高精細な遮光層が得られる。該ストライプ状の遮光層のレンズピッチに対する比率は、好ましくは５０〜９０％、特に好ましくは５５〜７５％である。本発明によれば、このような狭いピッチで遮光層が形成される。
【００４２】
遮光層転写シート基材１１と遮光層１３との間は、適度な密着力があり、該密着力より強い力で剥離されると、粘着力保持の紫外線硬化型粘着層２５Ｂ部分の遮光層のみが、遮光層転写シート基材１１から剥離し、相手材であるレンズシート２０へ移行し転写される。この場合、前述の遮光層を有する本発明の遮光層転写シート１０を用いることで、均一な線幅で、バリが発生しにくく、極狭いファインピッチで、レンチキュラーレンズに対応した高位置精度なストライプ状の遮光層が得られ、また、ロールツーロールの連続製造方法で、低コストに製造することができる。
【００４３】
（光学シート）本発明の遮光層転写シート１０を用いて得た光学シートを、フレネルレンズと組合わせて透過型スクリーンとし、５０〜１００型（インチ）大型テレビにもちいても、高精彩な画像が得られ、高品質な表示画像が得られる。
【００４４】
（変形形態）
本発明は、次のように変形して実施することを含むものである。
（１）本発明の遮光層転写シート１０を用いて得た光学シートへは、さらに、必要に応じて支持体を設けてもよい。該支持体としてはガラスや樹脂板などの任意のものでよく、好ましくはメチルメタクリレート−スチレン共重合体（ＭＳ樹脂）などのアクリル系樹脂板で、接着剤で遮光層面へ貼着して構成すればよい。
【００４５】
（２）また、本発明の遮光層転写シート１０を用いて得た光学シートへは、該光学シートを構成するレンズ基材、遮光層転写シート基材、又は支持層などの少なくとも１層へ、反射防止層、防眩層、光拡散層、防汚層、及び／又は帯電防止層を設けるようにして構成してもよい。これらいずれの層の公知のものが適用できる。
【００４６】
以下、実施例及び比較例により、本発明を更に詳細に説明するが、これに限定されるものではない。
【実施例１】
【００４７】
まず、遮光層転写シート基材１１として厚さ２５μｍのＰＥＴフィルムを用い、春日電機社製コロナ処理機で表面濡れ性が０．５５ｍＮ／ｃｍ（５５ｄｙｎｅ／ｃｍ）となるように処理した。該処理面へ、下記の遮光層組成物（インキ）を用いて、グラビアリバースコート法で、乾燥後の塗布量が１．０ｇ／ｍ2となるように、塗布し乾燥して遮光層を形成し、実施例１の遮光層転写シートを得た。
・遮光層組成物（インキ）としては、アクリル樹脂（分子量１５０００）１０質量部、カーボン２０質量部、分散剤２質量部を、トルエンとメチルエチルケトンの等量混合溶媒６８質量部へ、分散及び溶解した。
別途、レンズシート基材として厚さ７５μｍのＰＥＴフィルムを用い、一方の面にレンチキュラーレンズの雌型形状を有する版胴を用いてアクリル系樹脂の紫外線硬化型樹脂を賦型し、紫外線硬化後に剥離する方法で、ピッチ０．１５ｍｍ、高０．０４ｍｍで、断面が半楕円形の複数が並んだ形状のレンズ群をを有するレンズシートを作成した。該レンズシートのレンズ層と反対面と、セパレータへ紫外線硬化型粘着剤をコンマコート法で厚さ１０μｍに塗布し乾燥した紫外線硬化型粘着層２５面とを積層した。
該積層体のレンズ面から、高圧水銀灯の波長３６５ｎｍの紫外線をレンズで平行光としたものを２００ｍｊ／ｃｍ照射した。
次にセパレータを剥離し、露出した紫外線硬化型粘着層面へ、上記実施例１の遮光層転写シートの遮光層面を、ロールラミネータで８０℃、走行速度５ｍ／分で加熱加圧した。常温に戻した後に、遮光層転写シート基材１１を剥離したところ、ピッチ０．１５ｍｍ、ストライプ幅０．１０ｍｍの遮光層を有するレンズシートが得られ、ストライプ状の遮光層のレンズピッチに対する比率は６７％で、遮光層間の距離は０．０５ｍｍであった。
【実施例２】
【００４８】
遮光層組成物（インキ）のアクリル樹脂として、分子量２５０００のアクリル樹脂を用いる以外は、実施例１と同様にした。
【実施例３】
【００４９】
遮光層組成物（インキ）のアクリル樹脂として、分子量４００００のアクリル樹脂を用いる以外は、実施例１と同様にした。
【実施例４】
【００５０】
遮光層転写シート基材１１である厚さ２５μｍのＰＥＴフィルムへ、コロナ処理を施さない以外は、実施例２と同様にした。
【００５１】
（比較例１）
遮光層組成物（インキ）のアクリル樹脂として、分子量１００００のアクリル樹脂を用いる以外は、実施例２と同様にした。
【００５２】
（比較例２）
遮光層組成物（インキ）のアクリル樹脂として、分子量５００００のアクリル樹脂を用いる以外は、実施例２と同様にした。
【００５３】
（比較例３）
遮光層組成物（インキ）のアクリル樹脂の替わりに、分子量２５０００のポリエステル樹脂を用いる以外は、実施例２と同様にした。
【００５４】
（比較例４）
遮光層組成物（インキ）のアクリル樹脂の替わりに、分子量２５０００の塩化ビニル酢酸ビニル共重合樹脂を用いる以外は、実施例２と同様にした。
【００５５】
（比較例５）
遮光層転写シート基材１１として厚さ３０μｍのＯＰＰ（ポリプロピレンニ軸延伸）フィルムを用いる以外は、実施例２と同様にした。
【００５６】
（評価）評価はストライプの転写状況で行い、実施例及び比較例で得られたレンズシートのストライプ状の遮光層を、５０倍光学顕微鏡で観察した解像性で表わし、著しい欠け及び／又はバリがあるものを不合格とし「×印」で、著しい欠け及びバリがなく、均一な線幅なストライプが、所定のピッチで並んでいるものを合格とし「○印」で、また、若干の欠け及び／又はバリが認められるが実用上支障がないものを「△印」で表わし、「表１」に記載した。なお、表１には、主な条件項目も記載した。
【００５７】
【表１】
2005128269.tif 000003
【００５８】
解像性を評価の結果、実施例１〜３では合格、実施例４は実用上支障がない程度であり、比較例１〜５では不合格であった。
【図面の簡単な説明】
【００５９】
【図１】本発明の遮光層転写シートの断面図である。
【図２】本発明の遮光層転写シートを用いた光学シートを製造するフロー図である。
【符号の説明】
【００６０】
１０：遮光層転写シート
１１：遮光層転写シート基材
１３：遮光層
２０：レンズシート
２１：基材
２３：レンズ群
２５：紫外線硬化型粘着剤
２５Ａ：紫外線硬化型粘着剤の非粘着化部分
２５Ｂ：紫外線硬化型粘着剤の粘着力保持部分
２７：セパレータ
【図１】
2005128269.tif 000004
【図２】
2005128269.tif 000005